(57)【要約】シロキサンゴムを１〜２５重量％、１０〜６０，０００ｍｍ２／ｓの粘度を有するシリコーン流体を１〜４０重量％、シリコーンワックスを１〜３５重量％、２５℃で５ｍｍ２／ｓ以下の粘度を有する揮発性シリコーン流体を２０〜９０重量％含む組成物は、外傷または外科手術による瘢痕の処置に用いることができる。上記シリコーンゴムが、ヒドロキシル基末端ポリジメチルシロキサンを含み、上記シリコーンワックスが、トリメチルシロキシ基末端ジメチル、メチルオクタデシルシロキサンを含んでもよい。【特許請求の範囲】
【請求項１】
シリコーンゴム  １〜２５重量％；
２５℃で１０〜６０，０００ｍｍ２／ｓの粘度を有するシリコーン流体  １〜４０重量％；
シリコーンワックス  １〜３５重量％；
２５℃で５ｍｍ２／ｓ以下の粘度を有する揮発性シリコーン流体  ２０〜９０重量％
を含む組成物。
【請求項２】
シリコーンゴムが、ヒドロキシル基末端ポリジメチルシロキサンを含み、５〜１５重量％の量で存在する、請求項１に記載の組成物。
【請求項３】
シリコーン流体が、２５℃で２０〜２０，０００ｍｍ２／ｓの粘度を有し、２０〜３０重量％の量で存在する、請求項１に記載の組成物。
【請求項４】
シリコーン流体が、２５℃で約２０ｍｍ２／ｓおよび２５℃で約１２，５００ｍｍ２／ｓの粘度を有するシリコーン流体の混合物である、請求項３に記載の組成物。
【請求項５】
シリコーンワックスが、トリメチルシロキシ基末端ジメチル、メチルオクタデシルシロキサンを含み、５〜１５重量％の量で存在する、請求項１に記載の組成物。
【請求項６】
揮発性シリコーン流体が、ヘキサメチルジシロキサンを含み、４０〜７０重量％の量で存在する、請求項１に記載の組成物。
【請求項７】
薬剤をさらに含む、請求項１に記載の組成物。
【請求項８】
化粧品成分をさらに含む、請求項１に記載の組成物。
【請求項９】
獣医薬成分をさらに含む、請求項１に記載の組成物。
【請求項１０】
（Ａ）  シリコーンゴム  １〜２５重量％；
２５℃で１０〜６０，０００ｍｍ２／ｓの粘度を有するシリコーン流体  １〜４０重量％；
シリコーンワックス  １〜３５重量％；および
２５℃で５ｍｍ２／ｓ以下の粘度を有する揮発性シリコーン流体  ２０〜９０重量％；
を含む成分を混合すること；
（Ｂ）  （Ａ）において生成された混合物を基体に塗布すること；および
（Ｃ）  揮発性シリコーン流体を蒸発させ、その結果、基体上に被膜を堆積させること
を含む基体上に被膜を形成する方法。
【請求項１１】
基体が皮膚である、請求項１０に記載の方法。
【請求項１２】
（Ａ）において生成される混合物が薬剤をさらに含む、請求項１０に記載の方法。
【請求項１３】
（Ａ）において生成される混合物が化粧品成分をさらに含む、請求項１０に記載の方法。
【請求項１４】
（Ａ）において生成される混合物が獣医薬成分をさらに含む、請求項１０に記載の方法。
【発明の詳細な説明】
【０００１】
【発明の属する技術分野】
本発明は、シリコーン流体、シリコーンゴム、シリコーンワックスおよび揮発性シリコーンを含む新規組成物に関する。本組成物は、外傷または外科手術による瘢痕の処置に用いることができる。
【０００２】
【従来の技術】
外傷または外科手術による瘢痕（傷跡）は、美容的にも機能的にも望ましくない。美容的には、多くの場合、瘢痕組織は、見苦しいものとして見られる。機能的には、多くの場合、瘢痕組織は、正常な触覚および完璧な皮膚の完全性などの、損傷を受けていない皮膚の特性を欠く。
【０００３】
瘢痕を治療および／または予防するために非常に多くの方法が開発されており、そうしたものには、外科処置、被覆後療法、加圧処置、オイル、クリーム、グリース、ヒドロゲルまたはシリコーンゲルなどの創傷用被覆材、コラーゲン移植およびレーザー切除が挙げられる。例えば、米国特許第４，９９１，５７４号は、創傷に面する表面を有するシリコーンゲルのシートと、もう一方の面に積層されたシリコーンエラストマーの被膜を含む外科手術用被覆材を教示している。しかし、この被覆材は、患者にとっては適用するのが面倒であり、また接着することおよび体の一定の部位に対する接着を維持することが困難である。
【０００４】
同様に、米国特許第５，７４１，５０９号は、シリコーン流体、ヒュームドシリカおよび揮発性希釈剤の配合物を含む創傷用被覆材を教示している。この特許は、揮発性希釈剤が、組成物の粘稠度を低下させるため、損傷または不快感を生じることなくそれを傷に適用することができることを教示している。揮発性希釈剤が蒸発すると、傷への接着性が増した硬質クリームが残る。しかし、この材料は、粘着性であり、十分な閉鎖性を提供するものではない。
【０００５】
【発明が解決しようとする課題】
従って、本発明の目的の一つは、長持ちする、半閉鎖性、非粘着性の、美容的に許容可能な、また塗布および除去が容易な被膜を皮膚上に形成する瘢痕処置組成物を提供することである。
【０００６】
【課題を解決するための手段】
本発明者は、今般、これらの特性が、シリコーンゴムを１〜２５重量％、１０〜６０，０００ｍｍ２／ｓの粘度を有するシリコーン流体を１〜４０重量％、シリコーンワックスを１〜３５重量％、および５ｍｍ２／ｓ以下の粘度を有する揮発性シリコーン流体を２０〜９０重量％含む組成物によって発揮されることを発見した。
【０００７】
【発明の実施の形態】
これらの組成物は、外傷または外科手術による瘢痕の処置に用いることができる。
【０００８】
本発明の組成物は、それを皮膚上に被膜を形成するために有用なものにする非常に多くの特性を有する。こうした特性には、例えば、衣類を汚したり、転写したりせず、また低温流れを示さないように、フィルムが堅固でありもちがよいことが挙げられる。同様に、エモリエント作用および保湿作用を提供するように、フィルムは半閉鎖性である。さらに、本組成物は、粘着性でなく（すなわち、絹のような感触を有する）、艶消しの外観を有し（すなわち、光沢がない）、適用した時快適であり、また適用および除去が容易であるという点で美的に優れている。
【０００９】
とくに重要なことは、本発明の組成物は、液体から濃厚なペーストまでのあらゆる形態で製造することができ、従って、あらゆる通常の手段によって送達することができることである。
【００１０】
本発明の組成物の第一の成分は、シリコーンゴムである。本発明において、これらのゴムは、もちのよい艶消被膜を生成する能力を本組成物にもたらし、逆に言えば、こうしたゴムがないと、本発明の組成物は粘着性であり、簡単に除去される（例えば、洗浄または拭き取り）。こうしたゴムは、典型的には、トリメチルシロキシなどの非反応性基またはジメチルヒドロキシシロキシまたはジメチルビニルシロキシなどの反応性基を末端に有する高分子量のポリジメチルシロキサンであるが、ほとんどすべてのシリコーンゴムまたはそれらの混合物が、本発明において機能するであろう。最も好ましくは、シリコーンゴムは、ジメチルヒドロキシシロキシ基末端ポリジメチルシロキサンである。
【００１１】
シリコーンゴムは、典型的には、２５℃で５０，０００，０００ｍｍ２／ｓ以下の粘度を有し、７００，０００まで、又はそれ以上の数平均分子量（Ｍｎ）を有する。好ましくは、ゴムは、約２００，０００〜４００，０００のＭｎを有する。
【００１２】
こうしたゴムおよびそれらを製造する方法は、当該技術分野において既知であり、例としては、ＮｏｌｌによるＣｈｅｍｉｓｔｒｙ  ａｎｄ  Ｔｅｃｈｎｏｌｏｇｙ  ｏｆ  Ｓｉｌｉｃｏｎｅｓ，  Ａｃａｄｅｍｉｃ  Ｐｒｅｓｓ，  １９６８が挙げられる。さらに、シリコーンゴムは、例えば、Ｄｏｗ  Ｃｏｒｎｉｎｇ  Ｃｏｒｐｏｒａｔｉｏｎから市販されている。
【００１３】
一般に、シリコーンゴムは、本発明の組成物に、約１〜２５重量％の量で添加される。好ましくは、シリコーンゴムは、約５〜１５重量％の量で用いられる。
【００１４】
本発明の組成物は、２５℃で約１０〜６０，０００ｍｍ２／ｓの粘度を有するシリコーン流体も含有する。これらの流体は、本発明において組成物を可塑化し、それらの広がり性および適合性を改善する。こうしたシリコーン流体は、典型的には、トリメチルシロキシなどの非反応性基またはジメチルヒドロキシシロキシまたはジメチルビニルシロキシなどの反応性基を末端に有する線状ポリジメチルシロキサンであるが、ほぼすべてのシリコーン流体またはそれらの混合物が、本発明において機能するであろう。これには、例えば、少量の分枝を有する流体、または珪素に結合したメチル以外の有機基を有する流体が挙げられる。
【００１５】
上記したように、本発明におけるシリコーン流体は、２５℃で約１０〜６０，０００ｍｍ２／ｓの粘度を有する。好ましくは、シリコーン流体は、２５℃で約２０〜２０，０００ｍｍ２／ｓの粘度を有するであろう。最も好ましくは、シリコーン流体は、２５℃で約２０および約１２，５００ｍｍ２／ｓの粘度を有する複数のシリコーン流体の混合物を含む。
【００１６】
こうしたシリコーン流体およびそれらを製造するための方法は、当該技術分野において既知であり、例としては、ＮｏｌｌによるＣｈｅｍｉｓｔｒｙ  ａｎｄ  Ｔｅｃｈｎｏｌｏｇｙ  ｏｆ  Ｓｉｌｉｃｏｎｅｓ，  Ａｃａｄｅｍｉｃ  Ｐｒｅｓｓ，  １９６８が挙げられる。さらに、シリコーン流体は、例えば、Ｄｏｗ  Ｃｏｒｎｉｎｇ  Ｃｏｒｐｏｒａｔｉｏｎから市販されている。
【００１７】
一般に、シリコーン流体は、本発明の組成物に約１〜４０重量％の量で添加される。好ましくは、シリコーン流体は、約２０〜３０重量％の量で用いられる。
【００１８】
本発明の組成物は、シリコーンワックスも含有する。本発明において、これらのワックスは、絹のような非粘着性で半閉鎖的な特性を本組成物にもたらす。そしてまた、その閉鎖特性によって、瘢痕処置における主要因子である皮膚への水分補給がもたらされる。これらのワックスは、硬化性潤滑剤としても作用し、これが応力下でのゴムの弾性寄与率を低下させ、被膜のクリープを低下させる。ほとんどすべてのシリコーンワックスまたはそれらの混合物が、本発明において機能するであろう。
【００１９】
本発明に用いるために適する好ましいシリコーンワックスには、以下の式：
１．  （ＲＭｅＳｉｏ）ａ（Ｍｅ２ＳｉＯ）ｂ
または
２．  Ｒ´Ｍｅ２（ＲＭｅＳｉＯ）ｙ（Ｍｅ２ＳｉＯ）ｚＳｉＭｅ２Ｒ´
（式中、Ｒは、ＣｎＨ２ｎ＋１であり、Ｒ´は、ＲまたはＭｅであり、Ｍｅは、ＣＨ３であり、ｎは、５〜４５であり、好ましくは１０〜３０であり、ａは、３〜１０の整数であり、ｂは、０〜１０の整数であり、ａ＋ｂは、３〜１０であり、ｙおよびｚは、独立して、０であるか、または例えば、１〜１０００の正の整数である。但し、得られる材料は、特性がワックス状であること、すなわち、Ｒ´がＭｅである時、ｙは１以上でなければならないこと、を条件とする）
を有するアルキルメチルシロキサンコポリマーが挙げられる。
【００２０】
好ましくは、シリコーンワックスは、トリメチルシロキシ基末端ポリ（ジメチル、メチルオクタデシル）シロキサンである。
【００２１】
本発明のシリコーンワックスは、典型的には、約３０℃〜約１００℃の間の融点を有する。
【００２２】
こうした材料を製造する方法は、当該技術分野において既知であり、こうした方法は、例えば、１９９１年５月２１日に発行された米国特許第５，０１７，２２１号、および１９９２年１１月３日に発行された米国特許第５，１６０，４９４号に記載されている。これらの特許は、本明細書中に参照として取り入れる。基本的に、こうした方法には、鎖中にＳｉＨ官能基を有する線状シロキサンとＭｅ２ＳｉＯ単位を含有する環状シロキサンとを反応させ、炭素触媒上白金の存在のもとでその反応生成物をわずかに過剰な化学量論比のアルケンと接触させることが含まれる。さらに、シリコーンワックスは、例えば、Ｄｏｗ  Ｃｏｒｎｉｎｇ  Ｃｏｒｐｏｒａｔｉｏｎから市販されている。
【００２３】
一般に、シリコーンワックスは、本発明の組成物に約１〜３５重量％の量で添加される。好ましくは、シリコーンワックスは、約５〜１５重量％の量で用いられる。
【００２４】
本発明の組成物は、約５ｍｍ２／ｓ以下の粘度を有する揮発性シリコーン流体も含有する。この揮発性流体によって、組成物を容易に配合し、塗布して、低温流れ作用を伴わずに薄膜を形成することができる。こうした流体は、典型的には環状または線状のポリジメチルシロキサンまたはパーメチルシランであるが、ほとんどすべての揮発性シリコーン流体、シラン、またはそれらの混合物が、本発明において機能するであろう。
【００２５】
言及したように、揮発性シリコーン流体は、周囲環境で揮発するように、一般には約５ｍｍ２／ｓ以下、好ましくは２５℃で約１．５ｍｍ２／ｓ以下、さらに好ましくは２５℃で約１．０ｍｍ２／ｓ以下の粘度を有する。一般に、こうした揮発性シリコーン流体は、平均単位式、（ＣＨ３）ａＳｉＯ（４−ａ）／２（式中、ａは、２〜３の平均値を有する）に対応する。多くの場合、こうした流体は、流体中に珪素１個あたり平均約２〜３個のメチル基が存在するようなモル量をとるように、（ＣＨ３）３ＳｉＯ１／２単位および（ＣＨ３）２ＳｉＯ２／２単位からなる群から選択される、Ｓｉ−Ｏ−Ｓｉ結合によって結合されたシロキサン単位を含む。
【００２６】
本発明の揮発性シリコーン流体は、平均単位式、（ＣＨ３）ａＳｉ（式中、ａは、２〜３の平均値を有する）に対応するパーメチルシランでもあることもできる。こうした流体は、流体中に珪素１個あたり平均約２〜３個のメチル基が存在するようなモル量をとるように、（ＣＨ３）３Ｓｉ単位および（ＣＨ３）２Ｓｉ単位からなる群から選択される、Ｓｉ−Ｓｉ結合によって結合されたシラン単位を含む。
【００２７】
好ましくは、シリコーン流体は、本質的にはジメチルシロキサン単位、任意にトリメチルシロキサン単位からなる。本発明において特に対象となるものは、一般式、（（ＣＨ３）２ＳｉＯ）ｘのシクロポリシロキサンおよび一般式、（ＣＨ３）３ＳｉＯ（（ＣＨ３）２ＳｉＯ）ｙＳｉ（ＣＨ３）３の線状シロキサン（式中、ｘは、４〜６の整数であり、ｙは、０〜４の整数である）などのメチルシロキサン流体である。
【００２８】
好ましいシリコーン流体またはシリコーン流体の配合物には、ヘキサメチルシクロトリシロキサン、オクタメチルシクロテトラシロキサン、デカメチルシクロペンタシロキサンなどの環状シリコーン、およびヘキサメチルジシロキサン、オクタメチルトリシロキサン、デカメチルテトラシロキサンなどの線状シリコーンが挙げられる。好ましい揮発性シリコーン流体は、ヘキサメチルジシロキサンである。
【００２９】
これらの揮発性シリコーン流体およびそれらを製造するための方法は、当該技術分野において既知であり、例としては、ＮｏｌｌによるＣｈｅｍｉｓｔｒｙ  ａｎｄ  Ｔｅｃｈｎｏｌｏｇｙ  ｏｆ  Ｓｉｌｉｃｏｎｅｓ，  Ａｃａｄｅｍｉｃ  Ｐｒｅｓｓ，  １９６８が挙げられる。さらに、これらの揮発性シリコーン流体は、例えば、Ｄｏｗ  Ｃｏｒｎｉｎｇ  Ｃｏｒｐｏｒａｔｉｏｎから市販されている。
【００３０】
一般に、揮発性シリコーン流体は、本発明の組成物に約１〜９０重量％、好ましくは２０〜９０重量％、さらに好ましくは４０〜７０重量％の量で添加される。
【００３１】
本発明の組成物は、あらゆる所望の順序で成分を単に混合することによって製造することができる。攪拌機、ブレンダー、ミルなどの装置、および当該技術分野において既知のその他一切の手段を用いることができる。加圧容器に加えて、濃縮システム、および当該技術分野において既知であり、混合物中に揮発成分を保持するために通常用いられる他の手段を本発明の製造に用いることができる。
【００３２】
本発明の組成物中の成分の比率を変化させることによって、広範囲の物理的性質、従って、広範囲の実用性を有する組成物の製造に大きな柔軟性を持たせることができる。例えば、液体からペーストまでの組成物を製造することができ、これらの組成物を瘢痕のタイプに合わせて変えることができる。同様に、化粧品、スキンケア、医薬品の送達、獣医学的応用およびこれらに類するものの場合などの瘢痕処置以外に用いるために本組成物を変えることができる。
【００３３】
本発明の組成物は、任意に、追加の希釈剤、分散剤または担体、エモリエント剤、保湿剤、増粘剤、充填剤、保存剤、安定剤、緩衝剤系、植物抽出物、アミノ酸、活性増強剤、ならびに着色剤、香料、乳化剤およびサンスクリーンなどの化粧品成分、ならびに精油、抗寄生生物剤、リペレント剤および薬剤などの他の成分を含むことができる。
【００３４】
当業者が本発明をより容易に理解できるように、以下の非限定的な実施例を提供する。
【００３５】
【実施例】
例１
この実施例は、本発明の組成物および比較材料についての透湿度を示すものである。
【００３６】
組成物Ａは、約３００，０００のＭｎを有する、ジメチルヒドロキシシロキシ基末端ポリジメチルシロキサンゴム  ２６．３８ｇ；１２，５００ｍｍ２／ｓの粘度を有する、トリメチルシロキシ基末端ポリジメチルシロキサン流体  １８．６７ｇ；２０ｍｍ２／ｓの粘度を有する、トリメチルシロキシ基末端ポリジメチルシロキサン流体  ３７．０４ｇ；および３２℃の融点を有する、トリメチルシロキシ基末端ポリ（ジメチル、メチルオクタデシル）シロキサンワックス  １７．９ｇを完全に混合することによって調製した。４３ｇの組成物Ａを５７ｇのヘキサメチルジシロキサンに分散させた。
【００３７】
組成物Ｂは、約３００，０００のＭｎを有する、ジメチルヒドロキシシロキシ基末端ポリジメチルシロキサンゴム  ２６．２ｇ；１２，５００ｍｍ２／ｓの粘度を有する、トリメチルシロキシ基末端ポリジメチルシロキサン流体  １９．２ｇ；２０ｍｍ２／ｓの粘度を有する、トリメチルシロキシ基末端ポリジメチルシロキサン流体  ３６．８ｇ；および３２℃の融点を有する、トリメチルシロキシ基末端ポリ（ジメチル、メチルオクタデシル）シロキサンワックス  １７．８ｇを完全に混合することによって調製した。４３ｇの組成物Ｂを５７ｇのヘキサメチルジシロキサンに分散させた。
【００３８】
比較組成物Ｃは、約３００，０００のＭｎを有する、ジメチルヒドロキシシロキシ基末端ポリジメチルシロキサンゴム  ２６．２ｇ；１２，５００ｍｍ２／ｓの粘度を有する、トリメチルシロキシ基末端ポリジメチルシロキサン流体  １９．２ｇ；および２０ｍｍ２／ｓの粘度を有する、トリメチルシロキシ基末端ポリジメチルシロキサン流体  ３６．８ｇを完全に混合することによって調製した。４３ｇの組成物Ｃを５７ｇのヘキサメチルジシロキサンに分散させた。
【００３９】
カルフォルニア州、Ｐａｓｏ  ＲｏｂｌｅｓのＡｌｌｉｅｄ  Ｂｉｏｍｅｄｉｃａｌからの市販ゲルＫｅｌｏｃｏｔｅ（登録商標）のロット１１２８／１０７を含む第二比較組成物Ｄ。
【００４０】
こららの材料、組成物Ａ、Ｂ、ＣおよびＤの各々を透湿度について試験した。試験は、「材料の透水性に関わる標準試験法（Ｓｔａｎｄａｒｄ  Ｔｅｓｔ  Ｍｅｔｈｏｄｓ  ｆｏｒ  Ｗａｔｅｒ  Ｔｒａｎｓｍｉｓｓｉｏｎ  ｏｆ  Ｍａｔｅｒｉａｌｓ）」と題するＡＳＴＭ  Ｅ９６−９５に基づき、以下のパラメータに従って行った：
１）  約１４．５ｍｇ／ｃｍ２の試験材料を、試験中、材料を支持する微孔質膜から製造した直径５５ｍｍのディスク上に、ハンドコーターを用いて被覆した。微孔質膜は、３Ｍ（登録商標）ＣｏＴｒａｎ  ９７１１  Ｍｅｍｂｒａｎｅと称される３Ｍ（登録商標）社の０．２μｍの平均孔径を有するＰＥＴ膜である。
２）  ２０ｍＬの脱イオン水を収容する円筒カップ（高さ  ４０ｍｍ、直径  ４０ｍｍ）上に各被覆ディスクを置いた。
３）  温度３２℃および相対湿度５０％の気候システムにおいて試験を行った。結果を表１に示す。
【００４１】
【表１】
2004516229.tif 000002
【００４２】
例２
この実施例は、本発明の材料および比較材料についての酸素透過性を示すものである。
【００４３】
組成物Ａおよび比較組成物ＣおよびＤは、実施例１の場合のように調製した。
これらの材料の各々を酸素透過性について試験した。試験は、ＩＳＯ／ＣＤ  １５１０５−２に詳細に記録されているクロマトグラフ法に基づき、以下のパラメータに従って行った：
１）  約１７．２ｍｇ／ｃｍ２の試験材料を、試験中、材料を支持する微孔質膜から製造した直径５５ｍｍのディスク上に、ハンドコーターを用いて被覆した。微孔質膜は、３Ｍ（登録商標）ＣｏＴｒａｎ  ９７１１  Ｍｅｍｂｒａｎｅと称される３Ｍ（登録商標）社の０．２μｍの平均気孔径を有するＰＥＴ膜である。
２）  各被覆ディスクをクロマトグラフィーセル内に置いて、クロマトグラフキャリヤガスとしてのヘリウムの流れと、５０％の酸素を含有する大気圧でのガスの流れとの間に０．５ｃｍ２の界面を形成した。
３）  温度２３℃および相対湿度０％において試験を行った。結果を表２に示す。
【００４４】
【表２】
2004516229.tif 000003
【００４５】
例３
この実施例は、本発明の材料および比較材料についてのレオロジー的挙動を示すものである。
組成物Ａは、実施例１に記載した方法によって製造した。
【００４６】
比較組成物Ｅは、約３００，０００のＭｎを有する、ジメチルヒドロキシシロキシ基末端ポリジメチルシロキサンゴム  ２６２．１ｇ；１２，５００ｍｍ２／ｓの粘度を有する、トリメチルシロキシ基末端ポリジメチルシロキサン流体  １９２ｇ；および２０ｍｍ２／ｓの粘度を有する、トリメチルシロキシ基末端ポリジメチルシロキサン流体  ３６８ｇを完全に混合することによって調製した。４３ｇの組成物Ｅを５７ｇのヘキサメチルジシロキサンに分散させた。第二比較組成物Ｆは、約３００，０００のＭｎを有するジメチルヒドロキシシロキシ基末端ポリジメチルシロキサンのみを含む。
【００４７】
これらの材料各々をそのレオロジー的挙動について試験した。試験は、空間的に１００μｍ離れた配置で、上側のプレートが２ｃｍの直径を有する二枚の平行なプレートを装備する制御応力レオメーター（ＴＡ  Ｉｎｓｔｒｕｍｅｎｔ社のＣａｒｒｉｍｅｄ（登録商標）ＣＳＬ  ５００）を用いて、０．５ｍＬのサンプルの弾性率および損失率を記録することによって行った。試験条件は、２時間、１Ｈｚのもと、２５℃で、１．７５＊１０−２ｒａｄの歪みであった。結果を表３に示す。
【００４８】
【表３】
2004516229.tif 000004
【国際公開パンフレット】
2004516229.tif 000005
2004516229.tif 000006
2004516229.tif 000007
2004516229.tif 000008
2004516229.tif 000009
2004516229.tif 000010
2004516229.tif 000011
2004516229.tif 000012
2004516229.tif 000013
2004516229.tif 000014
2004516229.tif 000015
2004516229.tif 000016
2004516229.tif 000017
2004516229.tif 000018
【国際公開パンフレット（コレクトバージョン）】
2004516229.tif 000019
【国際調査報告】
2004516229.tif 000020
2004516229.tif 000021
2004516229.tif 000022
2004516229.tif 000023